(57)【要約】      （修正有）【課題】青色光による眼への負担を軽減可能であるとともに、黄色みの低減が可能な眼鏡レンズを提供する。【解決手段】青色光吸収性化合物を含むレンズ基材と多層膜とを有し、青色光カット率が２１．０％以上であり、物体側表面において測定される４００〜５００ｎｍの波長域における平均反射率が１．００％以下であり、かつ眼球側表面において測定される４００〜５００ｎｍの波長域における平均反射率が１．００％以下である眼鏡レンズ。【選択図】なし【特許請求の範囲】
【請求項１】
青色光吸収性化合物を含むレンズ基材と、
多層膜と、
を有し、
青色光カット率が２１．０％以上であり、
物体側表面において測定される４００〜５００ｎｍの波長域における平均反射率が１．００％以下であり、かつ
眼球側表面において測定される４００〜５００ｎｍの波長域における平均反射率が１．００％以下である、眼鏡レンズ。
【請求項２】
眼鏡レンズの物体側表面において測定される主波長は、５００．０〜５５０．０ｎｍの範囲である、請求項１に記載の眼鏡レンズ。
【請求項３】
眼鏡レンズの眼球側表面において測定される主波長は、５００．０〜５５０．０ｎｍの範囲である、請求項１または２に記載の眼鏡レンズ。
【請求項４】
視感透過率が８０．０％以上である、請求項１〜３のいずれか１項に記載の眼鏡レンズ。
【請求項５】
請求項１〜４のいずれか１項に記載の眼鏡レンズを備えた眼鏡。
【発明の詳細な説明】
【技術分野】
【０００１】
本発明は、眼鏡レンズ、およびこの眼鏡レンズを備えた眼鏡に関する。
【背景技術】
【０００２】
近年のデジタル機器のモニター画面はブラウン管から液晶に替わり、最近はＬＥＤ液晶も普及しているが、液晶モニター、特にＬＥＤ液晶モニターは、青色光と呼ばれる短波長光を強く発光する。そのため、デジタル機器を長時間使用する際に生じる眼精疲労や眼の痛みを効果的に低減するためには、青色光による眼への負担を軽減するための対策を講じるべきである。なお一般に、４００〜５００ｎｍの波長域の光またはこの波長域付近の光が、青色光と呼ばれる。
【０００３】
上記の点に関して、例えば、特許文献１には、波長４００〜４５０ｎｍの光を選択的に反射する性質を有する多層膜をプラスチック基材の表面上に有する光学物品が提案されている。
【先行技術文献】
【特許文献】
【０００４】
【特許文献１】特開２０１３−８０５２号公報
【発明の概要】
【発明が解決しようとする課題】
【０００５】
青色光による眼への負担を軽減するための手段としては、眼鏡レンズにおいて、特許文献１に記載されているように、レンズ基材の表面上に青色光を選択的に反射する性質を有する多層膜を設けることが挙げられる。
しかるに、レンズ基材の表面上に青色光を選択的に反射する性質を有する多層膜を設けると、眼鏡レンズを介して眼鏡装用者の眼に入射する青色光の光量は低減できるものの、眼鏡装用者の視界が黄色み（以下、単に「黄色み」とも記載する。）を帯びる傾向がある。これは、可視領域の様々な波長の光の中で青色光が選択的に遮断されることにより、相対的に緑色光と赤色光の割合が高くなる結果、赤色と緑色の混色の黄色みが視認されやすくなるためである。
【０００６】
そこで本発明の一態様は、青色光による眼への負担を軽減可能であるとともに、黄色みの低減が可能な眼鏡レンズを提供することを目的とする。
【課題を解決するための手段】
【０００７】
本発明の一態様は、
青色光吸収性化合物を含むレンズ基材と、
膜厚１．０〜１０．０ｎｍの金属層を含む多層膜と、
を有し、
青色光カット率が２１．０％以上であり、
物体側表面において測定される４００〜５００ｎｍの波長域における平均反射率が１．００％以下であり、かつ
眼球側表面において測定される４００〜５００ｎｍの波長域における平均反射率が１．００％以下である、眼鏡レンズ、
に関する。
【０００８】
上記眼鏡レンズは、レンズ基材に青色光吸収性化合物を含む眼鏡レンズであって、その青色光カット率は２１．０％以上である。このように高い青色光カット率で青色光を遮断することができるため、上記眼鏡レンズによれば、この眼鏡レンズを備えた眼鏡の装用者の眼に入射する青色光の光量を低減して青色光による装用者の眼への負担を軽減することができる。
更に上記眼鏡レンズは、膜厚１．０〜１０．０ｎｍの金属層を含む多層膜を有する。金属は、青色光の波長域の光のみならず緑色光や赤色光等の可視領域の様々な波長域の光を吸収する性質を有する。多層膜によって青色光を選択的に反射させて遮断すると眼鏡装用者の視界が黄色みを帯びてしまうのに対し、多層膜の中の一層として金属層を含めることにより、黄色みを低減することができる。
また、金属層を厚膜にすると眼鏡レンズの透過率（例えば視感透過率）を大きく低下させるおそれがあるが、膜厚１．０〜１０．０ｎｍの金属層であれば、眼鏡レンズの透過率が大きく低下することを防ぐことができる。
【０００９】
本発明の更なる態様は、上記眼鏡レンズを備えた眼鏡に関する。
【発明の効果】
【００１０】
本発明の一態様によれば、青色光による眼への負担を軽減することができ、かつ黄色みが少ない眼鏡レンズ、およびこの眼鏡レンズを備えた眼鏡を提供することができる。
【図面の簡単な説明】
【００１１】
【図１】実施例１の眼鏡レンズについて得られた反射分光スペクトル。
【図２】実施例２の眼鏡レンズについて得られた反射分光スペクトル。
【発明を実施するための形態】
【００１２】
［眼鏡レンズ］
本発明の一態様にかかる眼鏡レンズは、青色光吸収性化合物を含むレンズ基材と膜厚１．０〜１０．０ｎｍの金属層を含む多層膜とを有し、青色光カット率が２１．０％以上であり、物体側表面において測定される４００〜５００ｎｍの波長域における平均反射率が１．００％以下であり、かつ眼球側表面において測定される４００〜５００ｎｍの波長域における平均反射率が１．００％以下である眼鏡レンズである。
【００１３】
本発明および本明細書における用語の定義および／または測定方法を、以下に説明する。
【００１４】
「物体側表面」とは、眼鏡レンズを備えた眼鏡が装用者に装用された際に物体側に位置する表面であり、「眼球側表面」とは、その反対、即ち眼鏡レンズを備えた眼鏡が装用者に装用された際に眼球側に位置する表面である。面形状に関して、一態様では、物体側表面は凸面であり、眼球側表面は凹面である。ただし、この態様に限定されるものではない。
【００１５】
「青色光吸収性化合物」とは、４００〜５００ｎｍの波長域に吸収を有する化合物をいう。
【００１６】
「青色光カット率」とは、日本医用光学機器工業会の規格にしたがって、下記式１により求められる。
（式１）
青色光カット率Ｃｂ＝１−τｂ
【００１７】
式１中、τｂは、日本医用光学機器工業会の規格に規定されている眼に有害な青色光の重み付き透過率であり、下記式２により算出される。式２中、ＷＢ（λ）は、重み付け関数であり、下記式３により算出される。τ（λ）は、分光光度計により測定される波長λｎｍにおける透過率である。したがって、青色光カット率Ｃｂには、吸収による青色光のカット率と反射による青色光のカット率が合算されている。
【００１８】
【数１】
2019082718.tif 000002
【００１９】
【数２】
2019082718.tif 000003
【００２０】
式３中、Ｅｓλ（λ）は、太陽光の分光放射照度であり、Ｂ（λ）はブルーライトハザード関数である。Ｅｓλ（λ）、Ｂ（λ）およびＷＢ（λ）は、ＪＩＳ  Ｔ  ７３３３附属書Ｃに記載されている。Ｅｓλ（λ）、Ｂ（λ）およびＷＢ（λ）を用いて値を算出する場合、分光光度計による測定は、１〜５ｎｍの測定波長間隔（ピッチ）で、少なくとも波長３８０ｎｍから５００ｎｍまで行うものとする。
【００２１】
眼鏡レンズの物体側表面において測定される波長４００〜５００ｎｍの波長域における平均反射率は、物体側から直入射する光（即ち入射角度が０°）に対する平均反射率であって、眼鏡レンズの物体側表面において分光光度計を用いて波長４００〜５００ｎｍの波長域で測定される反射率の算術平均である。眼鏡レンズの眼球側表面において測定される波長４００〜５００ｎｍの波長域における平均反射率は、眼球側から直入射する光に対する平均反射率であって、眼鏡レンズの眼球側表面において分光光度計を用いて波長４００〜５００ｎｍの波長域で測定される反射率の算術平均である。測定にあたり、測定波長間隔（ピッチ）は、任意に設定可能である。例えば、１〜５ｎｍの範囲で設定することができる。以下において、波長４００〜５００ｎｍの波長域における平均反射率を、「青色光反射率」とも記載する。
【００２２】
後述の「主波長」とは、人の眼で感じる光の色の波長を数値化した指標であり、ＪＩＳ Ｚ ８７８１−３：２０１６の附属書ＪＡにしたがって測定される。
【００２３】
後述の「視感反射率」は、ＪＩＳ  Ｔ  ７３３４：２０１１にしたがい測定され、「視感透過率」は、ＪＩＳ T ７３３３：２００５にしたがい測定される。
【００２４】
後述の「ＹＩ（Ｙｅｌｌｏｗｎｅｓｓ  Ｉｎｄｅｘ）値」とは、ＪＩＳ  Ｋ ７３７３:２００６にしたがい測定される。ＹＩ値は、黄色みの強さを示す数値である。ＹＩ値が高いほど、黄色みが強いことを意味する。
【００２５】
本発明および本明細書において、「膜厚」は、物理膜厚である。膜厚は、公知の膜厚測定法によって求めることができる。例えば膜厚は、光学式膜厚測定器によって測定された光学膜厚を物理膜厚に換算することにより求めることができる。
【００２６】
以下において、膜厚１．０〜１０．０ｎｍの金属層を含む多層膜を、「金属層入り多層膜」とも記載し、その他の多層膜を「他の多層膜」とも記載する。
【００２７】
以下、上記眼鏡レンズについて、更に詳細に説明する。
【００２８】
＜青色光カット率＞
上記眼鏡レンズの青色光カット率は、２１．０％以上である。青色光カット率が２１．０％以上の眼鏡レンズによれば、この眼鏡レンズを備えた眼鏡を装用者が装用することにより、装用者の眼に入射する青色光の光量を低減し、装用者の眼への青色光による負担を軽減することができる。青色光カット率は、２１．５％以上であることが好ましく、２２．０％以上であることがより好ましく、２２．５％以上であることが更に好ましく、２３．０％以上であることが一層好ましく、２３．５％以上であることがより一層好ましく、２４．０％以上であることが更により一層好ましい。また、青色光カット率は、例えば５０．０％以下、４０．０％以下または３０．０％以下であることができる。ただし、装用者の眼に入射する青色光の光量を低減する観点からは青色光カット率は高いほど好ましいため、上記に例示された上限を超えてもよい。
【００２９】
＜青色光反射率＞
先に記載したように、レンズ基材の表面上に青色光を選択的に反射する性質を有する多層膜を設けると、眼鏡装用者の視界が黄色みを帯びてしまう。これに対し、上記眼鏡レンズは、レンズ基材に青色光吸収性化合物を含むこと、および金属層入り多層膜を有することにより、眼鏡レンズ表面における青色光反射率を高くすることを要さずに２１．０％以上の青色光カット率を実現することができる。上記眼鏡レンズは、眼鏡レンズの物体側表面において測定される青色光反射率および眼球側表面において測定される青色光反射率が、いずれも１．００％以下である。黄色みをより低減する観点から、眼鏡レンズの物体側表面において測定される青色光反射率は、１．００％未満であることが好ましく、０．９８％以下であることがより好ましく、０．９５％以下であることが更に好ましく、０．９０％以下であることが一層好ましく、０．８０％以下であることがより一層好ましく、０．７０％以下であることが更により一層好ましい。また、上記と同様の観点から、眼鏡レンズの眼球側表面において測定される青色光反射率は、１．００％未満であることが好ましく、０．９８％以下であることがより好ましく、０．９５％以下であることが更に好ましく、０．９０％以下であることが一層好ましく、０．８０％以下であることがより一層好ましく、０．７０％以下であることが更により一層好ましい。眼鏡レンズの物体側表面において測定される青色光反射率および眼球側表面において測定される青色光反射率はいずれも、例えば０．１０％以上であることができるが、これを下回ってもよい。
【００３０】
上記眼鏡レンズが、両表面における青色光反射率がいずれも１．００％以下であり、眼鏡レンズ表面での青色光反射率が低いにもかかわらず、２１．０％以上の青色光カット率を示すことには、レンズ基材が青色光吸収性化合物を含むこと、および上記眼鏡レンズが多層膜の中の一層として金属層を含む多層膜（金属層入り多層膜）を有することが寄与し得る。上記レンズ基材および金属層入り多層膜について、詳細は後述する。
【００３１】
＜レンズ基材＞
上記眼鏡レンズに含まれるレンズ基材は、青色光吸収性化合物を含むものである限り、特に限定されない。レンズ基材は、プラスチックレンズ基材またはガラスレンズ基材であることができる。ガラスレンズ基材は、例えば無機ガラス製のレンズ基材であることができる。レンズ基材としては、軽量で割れ難く、かつ青色光吸収性化合物の導入が容易であるという観点から、プラスチックレンズ基材が好ましい。プラスチックレンズ基材としては、（メタ）アクリル樹脂をはじめとするスチレン樹脂、ポリカーボネート樹脂、アリル樹脂、ジエチレングリコールビスアリルカーボネート樹脂（ＣＲ−３９）等のアリルカーボネート樹脂、ビニル樹脂、ポリエステル樹脂、ポリエーテル樹脂、イソシアネート化合物とジエチレングリコールなどのヒドロキシ化合物との反応で得られたウレタン樹脂、イソシアネート化合物とポリチオール化合物とを反応させたチオウレタン樹脂、分子内に１つ以上のジスルフィド結合を有する（チオ）エポキシ化合物を含有する硬化性組成物を硬化した硬化物（一般に透明樹脂と呼ばれる。）を挙げることができる。硬化性組成物は、重合性組成物ともいうことができる。なおレンズ基材としては、染色されていないもの（無色レンズ）を用いてもよく、染色されているもの（染色レンズ）を用いてもよい。レンズ基材の屈折率は、例えば、１．６０〜１．７５程度であることができる。ただしレンズ基材の屈折率は、上記範囲に限定されるものではなく、上記の範囲内でも、上記の範囲から上下に離れていてもよい。本発明および本明細書において、屈折率とは、波長５００ｎｍの光に対する屈折率をいうものとする。また、レンズ基材は、屈折力を有するレンズ（いわゆる度付レンズ）であってもよく、屈折力なしのレンズ（いわゆる度なしレンズ）であってもよい。
【００３２】
上記眼鏡レンズは、単焦点レンズ、多焦点レンズ、累進屈折力レンズ等の各種レンズであることができる。レンズの種類は、レンズ基材の両面の面形状により決定される。また、レンズ基材表面は、凸面、凹面、平面のいずれであってもよい。通常のレンズ基材および眼鏡レンズでは、物体側表面は凸面、眼球側表面は凹面である。ただし、本発明は、これに限定されるものではない。
【００３３】
（青色光吸収性化合物）
上記レンズ基材は、青色光吸収性化合物を含む。このことが、上記眼鏡レンズに２１．０％以上の青色光カット率をもたらすことができる理由の１つである。青色光吸収性化合物は、ベンゾトリアゾール化合物、ベンゾフェノン化合物、トリアジン化合物、インドール化合物等の青色光の波長域に吸収を有する各種化合物を挙げることができ、好ましい青色光吸収性化合物としてはベンゾトリアゾール化合物およびインドール化合物を挙げることができ、より好ましい青色光吸収性化合物としてはベンゾトリアゾール化合物を挙げることができる。ベンゾトリアゾール化合物としては、下記式（１）で表されるベンゾトリアゾール化合物が好ましい。
【００３４】
【化１】
2019082718.tif 000004
【００３５】
式（１）において、Ｘは、共鳴効果を付与する基を表す。Ｘの置換位置は、好ましくはトリアゾール環の５位である。
Ｘの例としては、塩素原子、臭素原子、フッ素原子、ヨウ素原子、スルホ基、カルボキシ基、ニトリル基、アルコキシ基、ヒドロキシ基、アミノ基が挙げられ、これらの中でも、塩素原子、臭素原子、フッ素原子が好ましく、塩素原子がより好ましい。
【００３６】
式（１）において、Ｒ２は、炭素数１〜１２のアルキル基または炭素数１〜１２のアルコキシ基を表し、アルキル基およびアルコキシ基のそれぞれについて、炭素数１〜８が好ましく、炭素数２〜８がより好ましく、炭素数４〜８が更に好ましい。
アルキル基およびアルコキシ基は、分岐であっても直鎖であってもよい。アルキル基およびアルコキシ基の中でも、アルキル基が好ましい。
【００３７】
アルキル基の例としては、メチル基、エチル基、ｎ−プロピル基、ｉｓｏ−プロピル基、ｎ−ブチル基、ｓｅｃ−ブチル基、ｔｅｒｔ−ブチル基、ペンチル基、ヘキシル基、へプチル基、ｎ−オクチル基、１，１，３，３−テトラメチルブチル基、ノニル基、デシル基、ウンデシル基、ドデシル基等が挙げられ、これらの中でも、ｎ−プロピル基、ｉｓｏ−プロピル基、ｎ−ブチル基、ｓｅｃ−ブチル基、ｔｅｒｔ−ブチル基、および１，１，３，３−テトラメチルブチル基から選ばれる少なくとも１種が好ましく、ｎ−ブチル基、ｓｅｃ−ブチル基、ｔｅｒｔ−ブチル基、および１，１，３，３−テトラメチルブチル基がより好ましく、ｔｅｒｔ−ブチル基が更に好ましい。
【００３８】
アルコキシ基の例としては、メトキシ基、エトキシ基、プロポキシ基、ブトキシ基、ペンチルオキシ基、ヘキシルオキシ基、へプチルオキシ基、オクチルオキシ基、ノニルオキシ基、デシルオキシ基、ウンデシルオキシ基、ドデシルオキシ基が挙げられ、これらの中でもブトキシ基、またはエトキシ基が好ましい。
式（１）において、Ｒ２の置換位置は、ベンゾトリアゾリル基の置換位置を基準として、３位，４位または５位が好ましい。
【００３９】
式（１）において、Ｒ１は、炭素数１〜３のアルキル基または炭素数１〜３のアルコキシ基を表し、これらの具体例としては、Ｒ２について挙げた上記例のうち炭素数が適合するものが挙げられる。これらの中でもメチル基またはエチル基が好ましい。
【００４０】
式（１）において、ｍは０または１の整数を表す。
【００４１】
式（１）において、Ｒ２の置換位置は、ベンゾトリアゾリル基の置換位置を基準として、５位が好ましい。
【００４２】
ｎはＲ３の価数を表し、１または２である。
【００４３】
式（１）において、Ｒ３は、水素原子、または炭素数１〜８の２価の炭化水素基を表す。ｎが１の場合、Ｒ３は水素原子を表し、ｎが２の場合、炭素数１〜８の２価の炭化水素基を表す。
【００４４】
Ｒ３で表される炭化水素基としては、脂肪族炭化水素基、または芳香族炭化水素基が挙げられる。Ｒ３で表される炭化水素基の炭素数は、炭素数１〜８であり、炭素数１〜３であることが好ましい。
Ｒ３で表される２価の炭化水素基の例としては、メタンジイル基、エタンジイル基、プロパンジイル基、ベンゼンジイル基、トルエンジイル基等が挙げられ、これらの中でもメタンジイル基が好ましい。
【００４５】
式（１）において、Ｒ３の置換位置は、ベンゾトリアゾリル基の置換位置を基準として、３位が好ましい。
【００４６】
Ｒ３は、好ましくは水素原子であり、この場合ｎは１である。
【００４７】
ベンゾトリアゾール化合物は、好ましくは、下記式（１−１）で示されるベンゾトリアゾール化合物である。
【００４８】
【化２】
2019082718.tif 000005
【００４９】
式（１−１）において、Ｒ１、Ｒ２、ｍは、それぞれ上記と同義であり、例示および好ましい態様も上記と同様である。
【００５０】
式（１）で表されるベンゾトリアゾール化合物の具体例としては、メチレンビス［３−（５−クロロ−２−ベンゾトリアゾリル）−５−（１，１，３，３−テトラメチルブチル）−２−ヒドロキシフェニル］、メチレンビス［３−（５−クロロ−２−ベンゾトリアゾリル）−５−（ｔｅｒｔ−ブチル）−２−ヒドロキシフェニル］、メチレンビス［３−（５−クロロ−２−ベンゾトリアゾリル）−５−ｔｅｒｔ−ブチル−２−ヒドロキシフェニル］、メチレンビス［３−（５−クロロ−２−ベンゾトリアゾリル）−５−ｔｅｒｔ−ブチル−２−ヒドロキシフェニル］、メチレンビス［３−（５−クロロ−２−ベンゾトリアゾリル）−５−エトキシ−２−ヒドロキシフェニル］、フェニレンビス［３−（５−クロロ−２−ベンゾトリアゾリル）−５−（１，１，３，３−テトラメチルブチル）−２−ヒドロキシフェニル］、および下記式（１−１）で表されるベンゾトリアゾール化合物の具体例が挙げられる。
【００５１】
式（１−１）で表されるベンゾトリアゾール化合物の具体例としては、２−（３−ｔｅｒｔ−ブチル−２−ヒドロキシ−５−メチルフェニル）−５−クロロ−２Ｈ−ベンゾトリアゾール、２−（３−ｔｅｒｔ−ブチル−２−ヒドロキシ−５−エチルフェニル）−５−クロロ−２Ｈ−ベンゾトリアゾール、５−クロロ−２−（３，５−ジメチル−２−ヒドロキシフェニル）−２Ｈ−ベンゾトリアゾール、５−クロロ−２−（３，５−ジエチル−２−ヒドロキシフェニル）−２Ｈ−ベンゾトリアゾール、５−クロロ−２−（２−ヒドロキシ−４−メトキシフェニル）−２Ｈ−ベンゾトリアゾール、５−クロロ−２−（４−エトキシ−２−ヒドロキシフェニル）−２Ｈ−ベンゾトリアゾール、２−（４−ブトキシ−２−ヒドロキシフェニル）−５−クロロ−２Ｈ−ベンゾトリアゾール、および５−クロロ−２−（２−ヒドロキシ−４−オクチルオキシフェニル）−２Ｈ−ベンゾトリアゾール等が挙げられる。
【００５２】
上記の中でも、２−（３−ｔｅｒｔ−ブチル−２−ヒドロキシ−５−メチルフェニル）−５−クロロ−２Ｈ−ベンゾトリアゾール、２−（３−ｔｅｒｔ−ブチル−２−ヒドロキシ−５−エチルフェニル）−５−クロロ−２Ｈ−ベンゾトリアゾール、５−クロロ−２−（４−エトキシ−２−ヒドロキシフェニル）−２Ｈ−ベンゾトリアゾール、および２−（４−ブトキシ−２−ヒドロキシフェニル）−５−クロロ−２Ｈ−ベンゾトリアゾールが好ましい。
【００５３】
上記レンズ基材は、例えば、レンズ基材を構成する樹脂（または樹脂を得るための重合性化合物）１００質量部に対して、青色光吸収性化合物を０．０５〜３．００質量部含むことができ、０．０５〜２．５０質量部含むことが好ましく、０．１０〜２．００質量部含むことがより好ましく、０．３０〜２．００質量部含むことが更に好ましい。ただし、眼鏡レンズの青色光カット率を２１．０％以上とすることができればよいため、上記範囲の含有量に限定されるものではない。青色光吸収性化合物を含むレンズ基材の製造方法としては、公知の方法を用いることができる。例えば、硬化性組成物を硬化してレンズ形状の成形品としてレンズ基材を得る方法において、硬化性組成物に青色光吸収性化合物を添加することにより、青色光吸収性化合物を含むレンズ基材を得ることができる。または、一般にレンズ基材の染色方法として用いられる各種湿式または乾式の方法により、レンズ基材に青色光吸収性色素を導入することができる。例えば、湿式の方法の一例としてはディップ法（浸漬法）を挙げることができ、乾式の方法の一例としては昇華染色法を挙げることができる。
【００５４】
また、上記レンズ基材には、眼鏡レンズのレンズ基材に一般に含まれることがある各種添加剤が含まれていてもよい。例えば、レンズ基材を、重合性化合物と青色光吸収性化合物を含む硬化性組成物を硬化して成形する場合、かかる硬化性組成物に、例えば、特開平７−０６３９０２号公報、特開平７−１０４１０１号公報、特開平９−２０８６２１号公報、特開平９−２５５７８１号公報等に記載されている重合触媒、特開平１−１６３０１２号公報、特開平３−２８１３１２号公報等に記載されている内部離型剤、酸化防止剤、蛍光増白剤、ブルーイング剤等の添加剤の一種以上を添加してもよい。これら添加剤の種類および添加量、ならびに硬化性組成物を用いるレンズ基材の成形方法については、公知技術を適用することができる。
【００５５】
＜多層膜＞
（金属層入り多層膜）
上記眼鏡レンズは、膜厚１．０〜１０．０ｎｍの金属層を含む多層膜を有する。
金属層入り多層膜は、眼鏡レンズの物体側表面上に位置することができ、眼球側表面上に位置することもでき、両表面上に位置することもできる。また、一態様では、眼鏡レンズの眼球側表面および物体側表面の一方の表面上に金属層入り多層膜が位置し、他方の表面上に他の多層膜が位置することができる。他の一態様では、眼鏡レンズの眼球側表面および物体側表面の一方の表面上に金属層入り多層膜が位置し、他方の表面上には金属層入り多層膜も他の多層膜も位置しないこともあり得る。一態様では、後述する眼鏡レンズの両表面において測定される主波長をいずれも５００．０〜５５０．０ｎｍの範囲内に制御することの容易性の観点からは、金属層入り多層膜は、眼鏡レンズの少なくとも物体側表面上に位置することが好ましく、物体側表面上のみに位置することがより好ましい。金属層入り多層膜および他の多層膜は、いずれもレンズ基材の表面上に直接位置してもよく、一層以上の他の層を介して間接的にレンズ基材の表面上に位置してもよい。レンズ基材と多層膜との間に形成され得る層としては、例えば、偏光層、調光層、ハードコート層等を挙げることができる。ハードコート層を設けることにより眼鏡レンズの耐久性（強度）を高めることができる。ハードコート層は、例えば硬化性組成物を硬化した硬化層であることができる。ハードコート層の詳細については、例えば特開２０１２−１２８１３５号公報の段落００２５〜００２８、００３０を参照できる。また、レンズ基材と上記多層膜との間には、密着性向上のためのプライマー層を形成してもよい。プライマー層の詳細については、例えば特開２０１２−１２８１３５号公報の段落００２９〜００３０を参照できる。
【００５６】
本発明および本明細書において、「金属層」は、金属元素の単体（純金属）、複数の金属元素の合金、および一種以上の金属元素の化合物からなる群から選ばれる成分（以下において、「金属成分」とも記載する。）を任意の成膜方法によって堆積させて形成された膜を意味し、成膜時に不可避的に混入する不純物および成膜を補助するために任意に使用される公知の添加剤を除けば、金属成分からなる膜である。例えば、金属層は、膜の質量に対して９０〜１００質量％を金属成分が占める膜であり、９５〜１００質量％を金属成分が占める膜であることもできる。金属元素としては、遷移元素、例えば、クロム族元素（例えばＣｒ、Ｍｏ、Ｗ）、鉄族元素（例えばＦｅ、Ｃｏ、Ｎｉ）、貴金属元素（例えばＣｕ、Ａｇ、Ａｕ）等を挙げることができる。金属層の具体的態様としては、例えば、クロム層、ニッケル層および銀層を挙げることができる。クロム層に含まれる金属成分は、クロムの単体（即ち金属Ｃｒ）、クロム酸化物、およびこれらの混合物であることができる。ニッケル層に含まれる金属成分は、ニッケルの単体（即ち金属Ｎｉ）、ニッケル酸化物、およびこれらの混合物であることができる。銀層に含まれる金属成分は、銀の単体（即ち金属Ａｇ）、銀の酸化物、およびこれらの混合物であることができる。金属層に含まれる金属成分は、金属元素の単体であることがより好ましい。
【００５７】
金属層入り多層膜の成膜方法としては、公知の成膜方法を用いることができる。成膜の容易性の観点からは、成膜は蒸着により行うことが好ましい。即ち、金属層は、金属成分の蒸着膜であることが好ましい。蒸着膜とは、蒸着によって成膜された膜を意味する。本発明および本明細書における「蒸着」には、乾式法、例えば、真空蒸着法、イオンプレーティング法、スパッタリング法等が含まれる。真空蒸着法では、蒸着中にイオンビームを同時に照射するイオンビームアシスト法を用いてもよい。以上の点は、下記の高屈折率層および低屈折率層の成膜についても同様である。
【００５８】
金属層入り多層膜に含まれる金属層は、膜厚が１．０〜１０．０ｎｍである。以下において、膜厚１．０〜１０．０ｎｍの金属層を、単に金属層とも記載する。眼鏡レンズの透過率（例えば視感透過率）の観点からは、金属層の膜厚は９．０ｎｍ以下であることが好ましく、８．０ｎｍ以下であることがより好ましく、７．０ｎｍ以下であることが更に好ましく、６．０ｎｍ以下であることが一層好ましく、５．０ｎｍ以下であることがより一層好ましく、４．０ｎｍ以下であることが更に一層好ましく、３．０ｎｍ以下であることが更により一層好ましい。また、金属層の膜厚は、金属層による青色光等の様々な波長の光の吸収効率の観点から１．０ｎｍ以上であり、１．１ｎｍ以上であることが好ましい。金属層入り多層膜には、膜厚１．０〜１０．０ｎｍの金属層が一層のみ含まれることが好ましいが、一態様では、かかる金属層が二層以上に分割されて、分割された層の間に他の層が存在していることもあり得る。この場合、二層以上に分割された金属層の合計膜厚が１．０〜１０．０ｎｍである。
【００５９】
金属層入り多層膜は、高屈折率層と低屈折率層が交互に積層された多層膜の中に金属層を含む多層膜であることが好ましい。本発明および本明細書において、「高屈折率」および「低屈折率」に関する「高」、「低」とは、相対的な表記である。即ち、高屈折率層とは、同じ多層膜に含まれる低屈折率層より屈折率が高い層をいう。換言すれば、低屈折率層とは、同じ多層膜に含まれる高屈折率層より屈折率が低い層をいう。高屈折率層を構成する高屈折率材料の屈折率は、例えば１．６０以上（例えば１．６０〜２．４０の範囲）であり、低屈折率層を構成する低屈折率材料の屈折率は、例えば１．５９以下（例えば１．３７〜１．５９の範囲）であることができる。ただし上記の通り、高屈折率および低屈折率に関する「高」、「低」の表記は相対的なものであるため、高屈折率材料および低屈折率材料の屈折率は、上記範囲に限定されるものではない。
【００６０】
高屈折率材料および低屈折率材料としては、無機材料、有機材料または有機・無機複合材料を用いることができ、成膜性等の観点からは無機材料が好ましい。即ち、金属層入り多層膜は、無機多層膜であることが好ましい。具体的には、高屈折率層を形成するための高屈折率材料としては、ジルコニウム酸化物（例えばＺｒＯ２）、タンタル酸化物（Ｔａ２Ｏ５）、チタン酸化物（例えばＴｉＯ２）、アルミニウム酸化物（Ａｌ２Ｏ３）、イットリウム酸化物（例えばＹ２Ｏ３）、ハフニウム酸化物（例えばＨｆＯ２）、およびニオブ酸化物（例えばＮｂ２Ｏ５）からなる群から選ばれる酸化物の一種または二種以上の混合物を挙げることができる。一方、低屈折率層を形成するための低屈折率材料としては、ケイ素酸化物（例えばＳｉＯ２）、フッ化マグネシウム（例えばＭｇＦ２）およびフッ化バリウム（例えばＢａＦ２）からなる群から選ばれる酸化物またはフッ化物の一種または二種以上の混合物を挙げることができる。なお上記の例示では、便宜上、酸化物およびフッ化物を化学量論組成で表示したが、化学量論組成から酸素またはフッ素が欠損もしくは過多の状態にあるものも、高屈折率材料または低屈折率材料として使用可能である。
【００６１】
好ましくは、高屈折率層は高屈折率材料を主成分とする膜であり、低屈折率層は低屈折率材料を主成分とする膜である。ここで主成分とは、膜において最も多くを占める成分であって、通常は膜の質量に対して５０質量％程度〜１００質量％、更には９０質量％程度〜１００質量％を占める成分である。上記高屈折率材料または低屈折率材料を主成分とする成膜材料（例えば蒸着源）を用いて成膜を行うことにより、そのような膜（例えば蒸着膜）を形成することができる。なお成膜材料に関する主成分も、上記と同様である。膜および成膜材料には、不可避的に混入する不純物が含まれる場合があり、また、主成分の果たす機能を損なわない範囲で他の成分、例えば他の無機物質や成膜を補助する役割を果たす公知の添加成分が含まれていてもよい。成膜は、公知の成膜方法により行うことができ、成膜の容易性の観点からは、蒸着により行うことが好ましい。
【００６２】
金属層入り多層膜は、例えば、高屈折率層と低屈折率層が交互に合計３〜１０層積層された多層膜であることができる。高屈折率層の膜厚および低屈折率層の膜厚は、層構成に応じて決定することができる。詳しくは、多層膜に含まれる層の組み合わせ、および各層の膜厚は、高屈折率層および低屈折率層を形成するための成膜材料の屈折率と、多層膜を設けることにより眼鏡レンズにもたらしたい所望の反射特性および透過特性に基づき、公知の手法による光学的シミュレーションにより決定することができる。
金属層入り多層膜の層構成としては、例えば、レンズ基材側からレンズ最表面側に向かって、
第一層（高屈折率層）／第二層（金属層）／第三層（低屈折率層）／第四層（高屈折率層）／第五層（低屈折率層）の順に積層された構成；
第一層（低屈折率層）／第二層（高屈折率層）／第三層（低屈折率層）／第四層（高屈折率層）／第五層（金属層）／第六層（低屈折率層）／第七層（高屈折率層）／第八層（低屈折率層）の順に積層された構成：
第一層（高屈折率層）／第二層（金属層）／第三層（高屈折率層）／第四層（低屈折率層）の順に積層された構成、
等を挙げることができる。なお、上記の層構成の例示において、「／」との表記は、「／」の左に記載されている層と右に記載されている層が隣接する場合と、「／」の左に記載されている層と右に記載されている層の間に後述する導電性酸化物層が存在す場合とを包含する意味で用いられている。
【００６３】
金属層入り多層膜に含まれる低屈折率層と高屈折率層の組み合わせの好ましい一例としては、ケイ素酸化物を主成分とする膜（低屈折率層）とジルコニウム酸化物を主成分とする膜（高屈折率層）との組み合わせを挙げることができる。また、ケイ素酸化物を主成分とする膜（低屈折率層）とニオブ酸化物を主成分とする膜（高屈折率層）との組み合わせを挙げることもできる。上記組み合わせの二層の膜が隣接する積層構造を少なくとも１つ含む多層膜を、金属層入り多層膜の好ましい一例として例示することができる。
【００６４】
金属層入り多層膜は、以上説明した金属層、高屈折率層および低屈折率層に加えて、導電性酸化物を主成分とする層（導電性酸化物層）、好ましくは導電性酸化物を主成分とする蒸着源を用いる蒸着により形成された導電性酸化物の蒸着膜の一層以上を、多層膜の任意の位置に含むこともできる。この点は、他の多層膜についても同様である。なお導電性酸化物層に関して記載する主成分についても、上記と同様である。
導電性酸化物層としては、眼鏡レンズの透明性の観点から、膜厚１０．０ｎｍ以下の酸化インジウムスズ（ｔｉｎ−ｄｏｐｅｄ  ｉｎｄｉｕｍ  ｏｘｉｄｅ；ＩＴＯ）層、膜厚１０．０ｎｍ以下のスズ酸化物層、および膜厚１０．０ｎｍ以下のチタン酸化物層が好ましい。酸化インジウムスズ（ＩＴＯ）層とは、ＩＴＯを主成分として含む層である。この点は、スズ酸化物層、チタン酸化物層についても同様である。金属層入り多層膜および他の多層膜は、導電性酸化物層を含むことにより、眼鏡レンズが帯電し塵や埃が付着することを防ぐことができる。なお本発明および本明細書において、金属層入り多層膜および他の多層膜に含まれる「金属層」、「高屈折率層」および「低屈折率層」としては、膜厚１０．０ｎｍ以下の酸化インジウムスズ（ＩＴＯ）層、膜厚１０．０ｎｍ以下のスズ酸化物層、および膜厚１０．０ｎｍ以下のチタン酸化物層は考慮されないものとする。即ち、これらの層の一層以上が金属層入り多層膜または他の多層膜に含まれる場合であっても、これらの層は「金属層」、「高屈折率層」または「低屈折率層」とは見做さないものとする。膜厚１０．０ｎｍ以下の上記の導電性酸化物層の膜厚は、例えば０．１ｎｍ以上であることができる。
【００６５】
（他の多層膜）
上記眼鏡レンズが、物体側表面および眼球側表面の一方の表面上に金属層入り多層膜を有し、他方の表面上に他の多層膜を有する場合、他の多層膜としては、眼鏡レンズに反射防止膜として通常設けられる多層膜を形成することが好ましい。反射防止膜としては、可視光（３８０〜７８０ｎｍの波長域の光）に対して反射防止効果を発揮する多層膜を挙げることができる。そのような多層膜の構成は公知である。他の多層膜は、例えば無機多層膜であることができる。例えば、他の多層膜としては、高屈折率層と低屈折率層が交互に合計３〜１０層積層された多層膜を挙げることができる。高屈折率層および低屈折率層の詳細は、先に記載した通りである。また、他の多層膜に含まれる低屈折率層と高屈折率層の組み合わせの好ましい一例としては、ケイ素酸化物を主成分とする膜（低屈折率層）とジルコニウム酸化物を主成分とする膜（高屈折率層）との組み合わせを挙げることができる。また、ケイ素酸化物を主成分とする膜（低屈折率層）とニオブ酸化物を主成分とする膜（高屈折率層）との組み合わせを挙げることもできる。上記組み合わせの二層の膜が隣接する積層構造を少なくとも１つ含む多層膜を、他の多層膜の好ましい一例として例示することができる。また、
【００６６】
更に、金属層入り多層膜上および／または他の多層膜上には、更なる機能性膜を形成することもできる。そのような機能性膜としては、撥水性または親水性の防汚膜、防曇膜等の各種機能性膜を挙げることができる。これら機能性膜については、いずれも公知技術を適用することができる。
【００６７】
＜眼鏡レンズの各種特性＞
（視感透過率）
上記眼鏡レンズは、一態様では、高い視感透過率を有する透明性に優れた眼鏡レンズであることができる。上記眼鏡レンズの視感透過率は、例えば３５．０％以上であり、４０．０％以上であることが好ましく、４５．０％以上であることがより好ましく、５０．０％以上であることが更に好ましく、５５．０％以上であることが一層好ましく、６０．０％以上であることがより一層好ましく、６５．０％以上であることが更に一層好ましく、７０．０％以上であることが更により一層好ましく、７５．０％以上であることがなお一層好ましく、８０．０％以上であることがなお更に一層好ましく、８５．０％以上であることがなお更により一層好ましい。また、上記眼鏡レンズの視感透過率は、例えば９５．０％以下であり、９０．０％以下であることもできる。金属層入り多層膜に含まれる金属層を薄膜（詳しくは膜厚１．０〜１０．０ｎｍ）とすることにより、視感透過率を大きく下げることなく先に記載した青色光カット率を実現し、かつ黄色みを低減することができる。
【００６８】
（視感反射率）
眼鏡レンズの外観品質向上の観点からは、眼鏡レンズの物体側表面において測定される視感反射率は低いことが好ましい。また、眼鏡レンズの装用感向上の観点からは、眼鏡レンズの眼球側表面において測定される視感反射率は低いことが好ましい。外観品質向上の観点からは、眼鏡レンズの物体側表面において測定される視感反射率は１．８０％以下であることが好ましく、１．５０％以下であることがより好ましく、１．３０％以下であることがより好ましい。一方、装用感向上の観点からは、眼鏡レンズの眼球側表面において測定される視感反射率は１．８０％以下であることが好ましく、１．５０％以下であることがより好ましく、１．３０％以下であることがより好ましい。
眼鏡レンズの物体側表面において測定される視感反射率および眼球側表面において測定される視感反射率は、それぞれ、例えば０．１０％以上、０．２０％以上、０．３０％以上、０．４０％以上、または０．５０％以上であることができるが、上記の下限は例示であって、これらに限定されるものではない。レンズ基材の物体側表面上および／または眼球側表面上に設けられる金属層入り多層膜または他の多層膜の膜設計によって、上記視感反射率を実現することができる。膜設計は、公知の方法による光学的シミュレーションによって行うことができる。
【００６９】
（ＹＩ値）
上記眼鏡レンズは、２１．０％以上の青色光カット率を示すため、眼鏡装用者の眼に入射する青色光の光量を低減することができる。ただし、眼鏡レンズの両表面において測定される青色光反射率は１．００％以下であるため、青色光が選択的に反射されることにより眼鏡装用者の視界が黄色みを帯びることを抑制することができる。好ましくは、上記眼鏡レンズは、１０．０％以下のＹＩ値を示すことができる。ＹＩ値は、９．０％以下であることがより好ましく、８．０％以下であることが更に好ましく、７．０％以下であることが一層好ましい。また、ＹＩ値は、例えば２．０％以上または３．０％以上であることができるが、ＹＩ値が低いほど黄色みが低減され好ましいため、上記の例示した下限を上回ってもよい。
【００７０】
（主波長）
ところで、一般的な眼鏡レンズは反射防止膜を有するが、通常の反射防止膜は、人の眼が違和感を感じ難い緑色の干渉色を呈するように設計されている。そのような眼鏡レンズは、反射防止膜を有する側の表面において測定される主波長は、通常、緑色光の波長域となる。一方、先に記載したように、青色光による眼への負担を軽減するための手段としては、従来、眼鏡レンズ基材の表面上に青色光を選択的に反射する性質を有する多層膜を設けることが提案されていた。しかし、そのような多層膜を設けた眼鏡レンズは、この多層膜を有する側の表面において青色光を強く反射するため、この表面において測定される主波長は、通常、緑色光の波長域より短波長側の青色光の波長域にある。このような眼鏡レンズは、この眼鏡レンズを観察して確認される干渉色は青色であるため、緑色の干渉色を呈する反射防止膜を有する通常の眼鏡レンズとは外観が異なる。この外観の違いに関して、近年、青色光に対する対策は施されているものの通常の眼鏡レンズと同様の外観を有する眼鏡レンズに対するニーズがある。
上記の点について、本発明の一態様にかかる眼鏡レンズは、青色光カット率は高いものの、眼鏡レンズの両表面で測定される青色光反射率は１．００％以下と低いため、一態様では、緑色の波長域に主波長を有することができる。詳しくは、上記眼鏡レンズは、眼鏡レンズの物体側表面において測定される主波長および眼鏡レンズの眼球側表面において測定される主波長の少なくとも一方が、５００．０〜５５０．０ｎｍの範囲であることができる。５００．０〜５５０．０ｎｍは緑色光の波長域であるため、少なくとも一方の表面において５００．０〜５５０．０ｎｍの波長域に主波長を有する眼鏡レンズは、その表面側から観察されると、通常の眼鏡レンズと同様に緑色の干渉色を呈することができる。眼鏡を装用した装用者と向かい合った第三者が認識する眼鏡レンズの外観には、物体側の干渉色が与える影響が大きいため、少なくとも物体側表面において測定される主波長が５００．０〜５５０．０ｎｍの範囲であることが好ましい。また、眼鏡レンズの外観品質の観点からは、眼鏡レンズの両表面で観察される干渉色が同様の色であることが好ましい。そのため、眼鏡レンズの両表面において測定される主波長がいずれも５００．０〜５５０．０ｎｍの範囲であることがより好ましい。一態様では、上記眼鏡レンズの各表面において測定される主波長は、例えば５１０．０ｎｍ以上であることができる。また、一態様では、上記眼鏡レンズの各表面において測定される主波長は、例えば５４０．０ｎｍ以下であることもできる。
主波長に関しては、金属層がレンズ基材に近い位置にある場合とレンズ基材から遠い位置にある場合とを対比すると、金属層がレンズ基材により近い位置にある場合に、主波長がより長波長側にある傾向がある。
【００７１】
［眼鏡］
本発明の更なる態様は、上記の本発明の一態様にかかる眼鏡レンズを備えた眼鏡に関する。この眼鏡に含まれる眼鏡レンズの詳細については、先に記載した通りである。上記眼鏡レンズは、かかる眼鏡レンズを備えることにより、眼鏡装用者の眼への青色光による負担を軽減することができる。更に、上記眼鏡に備えられた眼鏡レンズによれば、眼鏡装用者の視界が黄色みを帯びることを防ぐことができる。フレーム等の眼鏡の構成については、特に制限はなく、公知技術を適用することができる。
【実施例】
【００７２】
以下、本発明を実施例により更に説明する。ただし本発明は実施例に示す態様に限定されるものではない。
【００７３】
［実施例１］
（１）青色光吸収性化合物を含むレンズ基材（レンズ基材Ａ）の作製
ビス−（β−エピチオプロピル）スルフィド１００．００質量部、青色光吸収性化合物である２−（３−ｔｅｒｔブチル−２−ヒドロキシ−５−メチルフェニル）−５−クロロ−２Ｈ−ベンゾトリアゾール０．４０質量部を攪拌混合した後、触媒としてテトラ−ｎ−ブチルホスホニュウムブロマイド０.０５質量部を添加し、１０ｍｍＨｇの減圧下で３分間攪拌混合し、レンズ用モノマー組成物（硬化性組成物）を調製した。次いで、このレンズ用モノマー組成物を、予め準備したガラス製モールドと樹脂製ガスケットから構成されるレンズ成型用鋳型（０.００Ｄ、肉厚２．０ｍｍに設定）の中に注入し、炉内温度２０℃〜１００℃の電気炉中で２０時間かけて重合を行った。重合終了後、ガスケットおよびモールドを取り外した後、１１０℃で１時間熱処理してプラスチックレンズ（レンズ基材Ａ）を得た。得られたレンズ基材Ａは、物体側表面が凸面、眼球側表面が凹面、屈折率は１．６０であった。
【００７４】
（２）多層膜の成膜
レンズ基材Ａの両表面を光学的に加工（研磨）して光学面とした後に、両表面上にそれぞれ膜厚３０００ｎｍのハードコート層（硬化性組成物を硬化した硬化層）を形成した。
物体側のハードコート層表面上および眼球側のハードコート層表面上に、それぞれ、アシストガスとして酸素ガスおよび窒素ガスを用いて、イオンアシスト蒸着により表１（表１−１、表１−２）に示す構成の多層蒸着膜を成膜した。
こうして、物体側に金属層（クロム（金属Ｃｒ）層）入り多層膜を有し、眼球側に他の多層膜（金属層を含まない）を有する実施例１の眼鏡レンズを得た。
本実施例では、凸面側、凹面側とも、多層蒸着膜は、レンズ基材側（ハードコート層側）から眼鏡レンズの表面側に向かって、１層、２層・・・の順に積層し、眼鏡レンズ表面側の最外層が表１中の最下欄に記載の層になるように形成した。また、本実施例では、不可避的に混入する可能性のある不純物を除けば表１に示す酸化物またはクロム（金属Ｃｒ）からなる蒸着源（成膜材料）を使用して成膜を行った。したがって、ここで形成された金属層は、クロム層（金属Ｃｒ層）である。各酸化物の屈折率および各層の膜厚を表１に示す。これらの点は、後述の実施例および比較例についても同様である。
【００７５】
［実施例２］
レンズ基材Ａの両表面を光学的に加工（研磨）して光学面とした後に、両表面上にそれぞれ膜厚３０００ｎｍのハードコート層（硬化性組成物を硬化した硬化層）を形成した。
物体側のハードコート層表面上および眼球側のハードコート層表面上に、それぞれ、アシストガスとして酸素ガスおよび窒素ガスを用いて、イオンアシスト蒸着により表２（表２−１、表２−２）に示す構成の多層蒸着膜を成膜した。
こうして、物体側に金属層（クロム（金属Ｃｒ）層）入り多層膜を有し、眼球側に他の多層膜（金属層を含まない）を有する実施例２の眼鏡レンズを得た。
【００７６】
［実施例３］
レンズ基材Ａの両表面を光学的に加工（研磨）して光学面とした後に、両表面上にそれぞれ膜厚３０００ｎｍのハードコート層（硬化性組成物を硬化した硬化層）を形成した。
物体側のハードコート層表面上および眼球側のハードコート層表面上に、それぞれ、アシストガスとして酸素ガスおよび窒素ガスを用いて、イオンアシスト蒸着により表３（表３−１、表３−２）に示す構成の多層蒸着膜を成膜した。
こうして、物体側に金属層（クロム（金属Ｃｒ）層）入り多層膜を有し、眼球側に他の多層膜（金属層を含まない）を有する実施例３の眼鏡レンズを得た。
【００７７】
［実施例４］
レンズ基材Ａの両表面を光学的に加工（研磨）して光学面とした後に、両表面上にそれぞれ膜厚３０００ｎｍのハードコート層（硬化性組成物を硬化した硬化層）を形成した。
物体側のハードコート層表面上および眼球側のハードコート層表面上に、それぞれ、アシストガスとして酸素ガスおよび窒素ガスを用いて、イオンアシスト蒸着により表４（表４−１、表４−２）に示す構成の多層蒸着膜を成膜した。
こうして、物体側に金属層（ニッケル（金属Ｎｉ）層）入り多層膜を有し、眼球側に他の多層膜（金属層を含まない）を有する実施例４の眼鏡レンズを得た。
【００７８】
［実施例５］
レンズ基材Ａの両表面を光学的に加工（研磨）して光学面とした後に、両表面上にそれぞれ膜厚３０００ｎｍのハードコート層（硬化性組成物を硬化した硬化層）を形成した。
物体側のハードコート層表面上および眼球側のハードコート層表面上に、それぞれ、アシストガスとして酸素ガスおよび窒素ガスを用いて、イオンアシスト蒸着により表５（表５−１、表５−２）に示す構成の多層蒸着膜を成膜した。
こうして、物体側に金属層（クロム（金属Ｃｒ）層）入り多層膜を有し、眼球側に他の多層膜（金属層を含まない）を有する実施例５の眼鏡レンズを得た。
【００７９】
［実施例６］
レンズ基材Ａの両表面を光学的に加工（研磨）して光学面とした後に、両表面上にそれぞれ膜厚３０００ｎｍのハードコート層（硬化性組成物を硬化した硬化層）を形成した。
物体側のハードコート層表面上および眼球側のハードコート層表面上に、それぞれ、アシストガスとして酸素ガスおよび窒素ガスを用いて、イオンアシスト蒸着により表６（表６−１、表６−２）に示す構成の多層蒸着膜を成膜した。
こうして、物体側に金属層（クロム（金属Ｃｒ）層）入り多層膜を有し、眼球側に他の多層膜（金属層を含まない）を有する実施例６の眼鏡レンズを得た。
【００８０】
［比較例１］
レンズ基材Ａの両表面を光学的に加工（研磨）して光学面とした後に、両表面上にそれぞれ膜厚３０００ｎｍのハードコート層（硬化性組成物を硬化した硬化層）を形成した。
物体側のハードコート層表面上および眼球側のハードコート層表面上に、それぞれ、アシストガスとして酸素ガスおよび窒素ガスを用いて、イオンアシスト蒸着により表８に示す構成の多層蒸着膜を成膜した。
こうして、物体側および眼球側に他の多層膜（金属層を含まない）を有する比較例１の眼鏡レンズを得た。
【００８１】
［比較例２］
レンズ基材Ａの両表面を光学的に加工（研磨）して光学面とした後に、両表面上にそれぞれ膜厚３０００ｎｍのハードコート層（硬化性組成物を硬化した硬化層）を形成した。
物体側のハードコート層表面上および眼球側のハードコート層表面上に、それぞれ、アシストガスとして酸素ガスおよび窒素ガスを用いて、イオンアシスト蒸着により表９に示す構成の多層蒸着膜を成膜した。
こうして、物体側および眼球側に他の多層膜（金属層を含まない）を有する比較例２の眼鏡レンズを得た。
【００８２】
表１〜表９に記載の膜厚は、光学式膜厚測定器によって測定された光学膜厚を物理膜厚に換算して求めた値（単位：ｎｍ）である。各層の厚みは成膜時間によって制御した。
【００８３】
【表１−１】
2019082718.tif 000006
【００８４】
【表１−２】
2019082718.tif 000007
【００８５】
【表２−１】
2019082718.tif 000008
【００８６】
【表２−２】
2019082718.tif 000009
【００８７】
【表３−１】
2019082718.tif 000010
【００８８】
【表３−２】
2019082718.tif 000011
【００８９】
【表４−１】
2019082718.tif 000012
【００９０】
【表４−２】
2019082718.tif 000013
【００９１】
【表５−１】
2019082718.tif 000014
【００９２】
【表５−２】
2019082718.tif 000015
【００９３】
【表６−１】
2019082718.tif 000016
【００９４】
【表６−２】
2019082718.tif 000017
【００９５】
【表７】
2019082718.tif 000018
【００９６】
【表８】
2019082718.tif 000019
【００９７】
［評価方法］
＜１．眼鏡レンズの青色光カット率、視感透過率＞
実施例および比較例の各眼鏡レンズの直入射透過分光特性を、日立製作所製分光光度計Ｕ４１００を用いて、眼鏡レンズの物体側の表面側（凸面側）から物体側表面の光学中心に光を入射させて波長３８０ｎｍから７８０ｎｍまで１ｎｍピッチで測定した。
測定結果を用いて、先に記載した方法により、青色光カット率および視感透過率を求めた。
【００９８】
＜２．眼鏡レンズの物体側表面および眼球側表面において測定される青色光反射率および視感反射率＞
実施例および比較例の各眼鏡レンズの物体側から、物体側表面（凸面側）の光学中心における直入射反射分光特性を測定した。
測定結果を用いて、先に記載した方法により４００〜５００ｎｍの波長域における物体側表面における平均反射率（青色光反射率）および視感反射率を、それぞれ求めた。
また、実施例および比較例の各眼鏡レンズの眼球側から、眼球側表面（凹面側）の光学中心における直入射反射分光特性を測定した。
測定結果を用いて、先に記載した方法により４００〜５００ｎｍの波長域における眼球側表面における平均反射率（青色光反射率）および視感反射率を、それぞれ求めた。
上記測定は、オリンパス社製レンズ反射率測定器ＵＳＰＭ−ＲＵを用いて行った（測定ピッチ：１ｎｍ）。
実施例１の眼鏡レンズについて得られた反射分光スペクトルを図１に示し、実施例２の眼鏡レンズについて得られた反射分光スペクトルを図２に示す。
【００９９】
＜３．主波長＞
上記２．で眼鏡レンズの物体側表面について得られた直入射反射分光特性の測定結果を用いて、ＪＩＳ Ｚ ８７８１−３：２０１６の附属書ＪＡにしたがい眼鏡レンズの物体側表面において測定される主波長を求めた。
また、上記２．で眼鏡レンズの眼球側表面について得られた直入射反射分光特性の測定結果を用いて、ＪＩＳ Ｚ ８７８１−３：２０１６の附属書ＪＡにしたがい眼鏡レンズの眼球側表面において測定される主波長を求めた。
【０１００】
＜４．ＹＩ値＞
上記１．で得られた直入射透過分光特性の測定結果を用いて、ＪＩＳ  Ｋ ７３７３:２００６にしたがいＹＩ値を求めた。具体的には、直入射透過分光特性の測定により得られた透過スペクトルから、ＪＩＳ  Ｚ  ８７０１：１９９９の式（３）にしたがって、Ｘ，  Ｙ，  Ｚを算出し、ＪＩＳ  Ｋ  ７３７３：２００６の６．１節の計算式により、Ｄ６５光源に対するＹＩ値を算出した。
【０１０１】
以上の結果を、表９に示す。
【０１０２】
【表９】
2019082718.tif 000020
【０１０３】
表９中、比較例１の眼鏡レンズは、眼鏡レンズの両表面において測定された青色光反射率が１．００％を超えている。このように比較例１の眼鏡レンズは、両表面において高い青色光反射率を示すため、比較例２の眼鏡レンズと比べて高い青色光カット率を示しているが、ＹＩ値は実施例１〜６の眼鏡レンズより高い。したがって、比較例１の眼鏡レンズを備えた眼鏡を装用すると、実施例１〜６の眼鏡レンズを備えた眼鏡を装用した場合と比べて、装用者の視界が黄色みを帯びてしまう。
これに対し、表６に示されている結果から、実施例１〜６の眼鏡レンズは、２１．０％以上の高い青色光カット率を示し、かつ比較例１の眼鏡レンズと比べてＹＩ値が低く眼鏡装用者が視認する黄色みが低減されていることが確認できる。
【０１０４】
最後に、前述の各態様を総括する。
【０１０５】
一態様によれば、青色光吸収性化合物を含むレンズ基材と膜厚１．０〜１０．０ｎｍの金属層を含む多層膜とを有し、青色光カット率が２１．０％以上であり、物体側表面において測定される４００〜５００ｎｍの波長域における平均反射率が１．００％以下であり、かつ眼球側表面において測定される４００〜５００ｎｍの波長域における平均反射率が１．００％以下である眼鏡レンズが提供される。
【０１０６】
上記眼鏡レンズは、青色光による眼への負担を軽減することができ、かつ黄色みの低減が可能である。
【０１０７】
一態様では、上記眼鏡レンズの物体側表面において測定される主波長は、５００．０〜５５０．０ｎｍの範囲である。
【０１０８】
一態様では、上記眼鏡レンズの眼球側表面において測定される主波長は、５００．０〜５５０．０ｎｍの範囲である。
【０１０９】
一態様では、上記眼鏡レンズの物体側表面において測定される主波長および眼球側表面において測定される主波長は、いずれも５００．０〜５５０．０ｎｍの範囲である。
【０１１０】
一態様では、上記眼鏡レンズにおいて、レンズ基材の物体側表面上および眼球側表面上に多層膜が位置し、上記金属層を含む多層膜は、レンズ基材の物体側表面上に位置する多層膜である。
【０１１１】
一態様では、上記金属層は、クロム層である。
【０１１２】
一態様では、上記金属層は、ニッケル層である。
【０１１３】
一態様では、上記眼鏡レンズの視感透過率は、８０．０％以上である。
【０１１４】
一態様では、上記眼鏡レンズのＹＩ値は、１０．０％以下である。
【０１１５】
一態様によれば、上記眼鏡レンズを備えた眼鏡が提供される。
【０１１６】
本明細書に記載の各種態様は、任意の組み合わせで２つ以上を組み合わせることができる。
【０１１７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１１８】
本発明は、眼鏡レンズおよび眼鏡の製造分野において有用である。
【図１】
2019082718.tif 000021
【図２】
2019082718.tif 000022